(57)【要約】【課題】希釈液で希釈して水性インクを調製しても溶け残りが生じにくく、希釈性に優れた色材組成物、及びこの色材組成物を用いたインクジェット記録方法を提供する。【解決手段】インクジェット記録装置のインク収容部内において希釈液で希釈してインクジェット記録装置に用いる水性インクを調製するために用いられる、色材を含有する色材組成物である。色材が、カーボンブラックなどの顔料の粒子表面にアニオン性基が直接又は他の原子団を介して結合した自己分散顔料である。また、この色材組成物をインク収容部内において希釈液で希釈して調製した水性インクをインクジェット記録装置の記録ヘッドから吐出して記録媒体に画像を記録するインクジェット記録方法である。【選択図】なし【特許請求の範囲】
【請求項１】
インクジェット記録装置のインク収容部内において希釈液で希釈して前記インクジェット記録装置に用いる水性インクを調製するために用いられる、色材を含有する色材組成物であって、
前記色材が、顔料の粒子表面にアニオン性基が直接又は他の原子団を介して結合した自己分散顔料であることを特徴とする色材組成物。
【請求項２】
前記顔料が、カーボンブラックである請求項１に記載の色材組成物。
【請求項３】
前記カーボンブラックのＢＥＴ比表面積が、３００ｍ２／ｇ以下である請求項２に記載の色材組成物。
【請求項４】
前記カーボンブラックのＤＢＰ吸油量が、８０ｍＬ／１００ｇ以上である請求項２又は３に記載の色材組成物。
【請求項５】
前記自己分散顔料が、前記顔料の粒子表面に前記アニオン性基が直接に結合したものである請求項１乃至４のいずれか１項に記載の色材組成物。
【請求項６】
液状の組成物である請求項１乃至５のいずれか１項に記載の色材組成物。
【請求項７】
さらに、水溶性有機溶剤及び界面活性剤を含有する請求項６に記載の色材組成物。
【請求項８】
前記希釈液が、水である請求項６又は７に記載の色材組成物。
【請求項９】
固体状の組成物である請求項１乃至５のいずれか１項に記載の色材組成物。
【請求項１０】
その嵩密度が、０．１０ｇ／ｍＬ以上０．５０ｇ／ｍＬ以下である請求項９に記載の色材組成物。
【請求項１１】
その長さ平均粒子径が０．５ｍｍ以上５．０ｍｍ以下の粒状物である請求項９又は１０に記載の色材組成物。
【請求項１２】
前記希釈液が、水溶性有機溶剤及び界面活性剤を含有する請求項９乃至１１のいずれか１項に記載の色材組成物。
【請求項１３】
色材を含有する色材組成物を準備する工程と、
インクジェット記録装置のインク収容部内において前記色材組成物を希釈液で希釈して水性インクを調製する工程と、
前記水性インクを前記インクジェット記録装置の記録ヘッドから吐出して記録媒体に画像を記録する工程と、を有し、
前記色材組成物が、請求項１乃至１２のいずれか１項に記載の色材組成物であることを特徴とするインクジェット記録方法。
【請求項１４】
前記インク収容部内に、前記色材組成物及び前記希釈液をこの順に投入する請求項１３に記載のインクジェット記録方法。
【発明の詳細な説明】
【技術分野】
【０００１】
本発明は、色材組成物及びインクジェット記録方法に関する。
【背景技術】
【０００２】
インクジェット記録装置は、印刷コストが低く、電子写真方式の記録装置と比較しても使用電力の観点などで有利であることから、広く使用されるようになっている。また、近年、文字や図表を含むビジネス文章を普通紙などの記録媒体に記録する際にもインクジェット記録方法が利用されている。
【０００３】
このような用途でインクジェット記録装置を使用する場合には、記録可能枚数を多く設定できることが要求される。このような要求を満たすべく、大容量のインクタンクを装着し、チューブを通じてインクタンク内のインクを記録ヘッドへと供給するインク供給系を備えたインクジェット記録装置が提案されている（特許文献１）。このように、インク収容部を大容量化すると、インクジェット記録装置の梱包物の重量が増加する傾向にある。
【０００４】
また、染料インクと希釈液を吐出の直前に記録ヘッド内で任意の割合で混合するインクジェット記録方法が提案されている（特許文献２）。
【先行技術文献】
【特許文献】
【０００５】
【特許文献１】特開２０１７−００１３９１号公報
【特許文献２】特開平９−１３２７４１号公報
【発明の概要】
【発明が解決しようとする課題】
【０００６】
インクジェット記録装置の梱包物の軽量化、及びインク注入時のこぼれなどの抑制を図るべく、色材などの固形分を通常のインクに比して高濃度に含有する、濃縮インク、高濃度インク、及びインクや色材の乾燥物などの色材組成物を用いることが考えられる。しかし、特許文献２で提案されたような希釈液を吐出の直前に混合するシステムとする場合、色材組成物の使用量に対応する量の希釈液を同梱しておく必要があり、インクジェット記録装置の梱包物の軽量化を図ることは困難である。
【０００７】
そこで、色材組成物に使用者が希釈液を添加してインクを調製するシステムとすることで、インクジェット記録装置の梱包物を軽量化することができる。また、少量の色材組成物をインク収容部に注入した上で、希釈液で色材組成物を希釈すればよいので、インクのこぼれによる弊害を軽減することができる。
【０００８】
しかし、本発明者らが検討した結果、色材組成物を希釈液と混合して希釈した場合であっても、色材組成物が希釈されにくく、溶け残りが生ずる場合があることがわかった。このような溶け残りが生じたままのインクを用いると、記録される画像に色ムラが生ずるといった課題が生じやすくなる。
【０００９】
したがって、本発明の目的は、希釈液で希釈して水性インクを調製しても溶け残りが生じにくく、希釈性に優れた色材組成物を提供することにある。また、本発明の目的は、上記色材組成物を用いたインクジェット記録方法を提供することにある。
【課題を解決するための手段】
【００１０】
上記の目的は以下の本発明によって達成される。すなわち、本発明によれば、インクジェット記録装置のインク収容部内において希釈液で希釈して前記インクジェット記録装置に用いる水性インクを調製するために用いられる、色材を含有する色材組成物であって、前記色材が、顔料の粒子表面にアニオン性基が直接又は他の原子団を介して結合した自己分散顔料であることを特徴とする色材組成物が提供される。
【発明の効果】
【００１１】
本発明によれば、希釈液で希釈して水性インクを調製しても溶け残りが生じにくく、希釈性に優れた色材組成物を提供することができる。また、本発明によれば、上記色材組成物を用いたインクジェット記録方法を提供することができる。
【図面の簡単な説明】
【００１２】
【図１】インクジェット記録装置の一例を概略的に示す斜視図である。
【図２】インク供給系の一例を概略的に示す模式図である。
【発明を実施するための形態】
【００１３】
以下に、好ましい実施の形態を挙げて、さらに本発明を詳細に説明する。本発明においては、化合物が塩である場合は、インク中では塩はイオンに解離して存在しているが、便宜上、「塩を含有する」と表現する。また、インクジェット用の水性インクのことを、単に「インク」と記載することがある。物性値や色材組成物の状態は、特に断りのない限り、常温（２５℃）におけるものである。
【００１４】
濃縮インク、高濃度インク、及びインクや色材の乾燥物などの、色材を高濃度に含有する色材組成物をインクジェット記録装置のインク収容部内において希釈液で希釈してインクを調製するシステムを採用すると、以下のような利点がある。すなわち、インクジェット記録装置の梱包物を軽量化することが可能であるとともに、メインタンクなどのインク収容部に使用者がインクを注入する際のこぼれなどによる汚染を生じにくくすることができる。希釈液と混合した際に、色材組成物が希釈されやすく、溶け残りが生じにくければ、記録される画像に色ムラが生ずるといった課題の発生を低減することができる。
【００１５】
さらなる検討の結果、本発明者らは、顔料の粒子表面にアニオン性基が直接又は他の原子団を介して結合した自己分散顔料を色材として含有させることで、希釈しても溶け残りにくく、希釈性に優れた色材組成物が得られることを見出した。自己分散顔料を色材とすることで希釈性が向上する理由について、本発明者らは以下のように推測している。
【００１６】
インクタンクなどのインク収容部に投入した色材組成物を希釈液で希釈する場合、色材組成物は、緩く凝集した状態（いわゆる軟凝集状態）であることが好ましい。一方、インクに用いる顔料を分散方法で分類すると、自己分散顔料と、樹脂を用いて顔料を分散させる樹脂分散顔料とに大別することができる。そして、樹脂分散顔料を色材として用いた場合には、色材組成物を上記のような軟凝集状態とすることが困難であることがわかった。
【００１７】
酸価が低い樹脂を分散剤として用いた樹脂分散顔料は、色材組成物中で強く凝集した状態（いわゆる過凝集状態）となりやすい。また、酸価が高い樹脂を分散剤として用いた樹脂分散顔料であっても、色材組成物の表面に膜が張られたような状態となり、希釈性を向上させることができない。
【００１８】
＜色材組成物＞
本発明の色材組成物は、色材をはじめとする成分を高濃度に含有する液状の組成物、又は、水などの揮発成分を実質的に含有しない固体状の組成物の形態をとる。この組成物は、インクジェット記録装置のインク収容部内において、インクジェット記録装置に用いる水性インクを希釈液で希釈して調製するために用いられる。以下、本発明の色材組成物の詳細について説明する。
【００１９】
（色材）
色材としては、顔料の粒子表面にアニオン性基が直接又は他の原子団を介して結合した自己分散顔料を用いる。色材組成物中の自己分散顔料の含有量は、希釈液で希釈することによって調製する水性インクにおいて必要とされる自己分散顔料の含有量、希釈倍率などから決定することができる。例えば、色材組成物が液状である場合、色材組成物中の自己分散顔料の含有量（質量％）は、組成物全質量を基準として、３．０質量％以上５０．０質量％以下であることが好ましく、５．０質量％以上２０．０質量％以下であることがさらに好ましい。また、色材組成物が固体状である場合、色材組成物中の自己分散顔料の含有量（質量％）は、組成物全質量を基準として、９０．０質量％以上１００．０質量％以下であることが好ましく、９５．０質量％以上１００．０質量％以下であることがさらに好ましい。
【００２０】
顔料としては、カーボンブラックなどの無機顔料；アゾ、フタロシアニン、キナクリドン、イソインドリノン、イミダゾロン、ジケトピロロピロール、ジオキサジンなどの有機顔料を挙げることができる。なかでも、カーボンブラックが好ましい。
【００２１】
カーボンブラックのＢＥＴ比表面積は、３００ｍ２／ｇ以下であることが好ましい。カーボンブラックのＢＥＴ比表面積が３００ｍ２／ｇ超であると、顔料が過凝集しやすくなることがあり、希釈性が低くなる場合がある。また、カーボンブラックのＢＥＴ比表面積は、１００ｍ２／ｇ以上であることが好ましい。
【００２２】
カーボンブラックのＤＢＰ吸油量は、８０ｍＬ／１００ｇ以上であることが好ましい。ＤＢＰ吸油量は、カーボンブラックのストラクチャーを表す物性値である。ＤＢＰ吸油量が８０ｍＬ／１００ｇ以上のカーボンブラックを用いると、顔料の凝集体内に適度な空間が形成される。このため、添加した希釈液が顔料の凝集体に浸透しやすくなり、希釈性をさらに向上させることができる。一方、ＤＢＰ吸油量が８０ｍＬ／１００ｇ未満であると、自己分散顔料の凝集体が密に集まりやすくなる。このため、希釈液を添加しても浸透しにくく、希釈性が低くなる場合がある。カーボンブラックのＤＢＰ吸油量は、４００ｍＬ／１００ｇ以下であることが好ましく、２００ｍＬ／１００ｇ以下であることがさらに好ましい。
【００２３】
自己分散顔料は、アニオン性基が顔料の粒子表面に直接に結合したものであることが好ましい。アニオン性基が顔料の粒子表面に他の原子団を介して結合した自己分散顔料は、他の原子団（例えば、芳香環など）の立体障害により過凝集しやすく、これにより希釈性が低下する場合がある。これに対して、アニオン性基が顔料の粒子表面に直接結合した自己分散顔料は立体障害が小さいために軟凝集しやすく、希釈性がさらに向上すると考えられる。
【００２４】
顔料の粒子表面に結合させるアニオン性基としては、カルボン酸基、スルホン酸基、リン酸基などを挙げることができる。カルボン酸基が顔料の粒子表面に直接結合した自己分散顔料を用いる場合、この自己分散顔料は、カーボンブラックなどの顔料をオゾンガスや酸化剤で酸化処理して製造されたものであることが好ましい。特に、顔料をオゾンガスで酸化処理して製造された自己分散顔料を用いることで、希釈性をさらに向上させることができる。一方、顔料を酸化剤で酸化処理して製造された自己分散顔料は、製造過程で生ずる副生成物や酸化剤の残留物の影響により希釈性が低下する場合がある。
【００２５】
（水性媒体）
色材組成物が液状である場合、水、又は水及び水溶性有機溶剤の混合溶媒である水性媒体を含有させることができる。なお、色材組成物が固体状である場合、通常、水性媒体を含有させる必要はない。水としては、脱イオン水やイオン交換水を用いることが好ましい。色材組成物中の水の含有量（質量％）は、組成物全質量を基準として、６０．０質量％以下であることが好ましい。色材組成物は水を含有しなくてもよい。したがって、色材組成物中の水の含有量（質量％）は、組成物全質量を基準として、０．０質量％であってもよく、５．０質量％以上であることが好ましい。
【００２６】
水溶性有機溶剤としては、アルコール類、（ポリ）アルキレングリコール類、グリコールエーテル類、その他の含窒素化合物類、含硫黄化合物類などのインクジェット用のインクに使用可能なものを挙げることができる。これらの水溶性有機溶剤は、１種単独で又は２種以上を組み合わせて用いることができる。色材組成物中の水溶性有機溶剤の含有量（質量％）は、組成物全質量を基準として、９０．０質量％以下であることが好ましい。色材組成物は水溶性有機溶剤を含有しなくてもよい。したがって、色材組成物中の水溶性有機溶剤の含有量（質量％）は、組成物全質量を基準として、０．０質量％であってもよく、５．０質量％以上であることが好ましい。また、色材組成物には、希釈液で希釈することによって調製する水性インクにおいて必要とされる水溶性有機溶剤を予め含有させておくこともできる。この場合、色材組成物中の水溶性有機溶剤の含有量（質量％）は、組成物全質量を基準として、４０．０質量％以上であることが好ましい。
【００２７】
（界面活性剤）
色材組成物には、界面活性剤を含有させることができる。界面活性剤としては、炭化水素系、フッ素系、シリコーン系などの骨格を有するものを挙げることができる。また、ノニオン性界面活性剤、アニオン性界面活性剤、カチオン性界面活性剤、及び両性界面活性剤などのいずれの界面活性剤であってもよい。色材組成物中の界面活性剤の含有量（質量％）は、組成物全質量を基準として、０．１質量％以上２．０質量％以下であることが好ましく、０．２質量％以上１．０質量％以下であることがさらに好ましい。
【００２８】
凝集を抑制する観点からは、ノニオン性界面活性剤を用いることが好ましく、炭化水素系のノニオン性界面活性剤を用いることがさらに好ましい。このような界面活性剤としては、ポリオキシエチレンアルキルエーテル、アセチレングリコールのエチレンオキサイド付加物、ポリエチレングリコール−ポリプロピレングリコールブロック共重合体などを挙げることができる。
【００２９】
（その他の成分）
色材組成物には、上記成分の他に、尿素、トリメチロールプロパン、トリメチロールエタンなどの常温で固体の水溶性有機化合物を含有させてもよい。また、必要に応じて、希釈液により希釈された後に所望の物性値や画像性能を有する水性インクを調製するために、その他の界面活性剤、消泡剤、ｐＨ調整剤、防腐剤、防黴剤、酸化防止剤、還元防止剤、塩などの種々の添加剤を含有させてもよい。
【００３０】
（色材組成物の製造方法）
色材組成物が液状である場合は、例えば、加熱や減圧などの適当な方法により、原料となるインク（原料インク）から液体成分（水や水溶性有機溶剤などの水性媒体）の一部を除去することで製造することができる。原料インクとしては、通常のインクと同様の成分を用いることもできるし、色材を含有する液体（顔料分散液）などの、通常のインクの調製に用いる原材料をそのまま用いることもできる。また、色材などの固形分（不揮発成分）の含有量を相対的に多くするとともに、水性媒体などの揮発成分の含有量を相対的に少なくすること以外は、通常のインクと同様にして各成分を混合することでも、色材組成物を製造することができる。
【００３１】
色材組成物が固体である場合は、例えば、凍結乾燥、加熱乾燥、スプレードライなどの適当な方法により、原料となるインク（原料インク）から液体成分（水や水溶性有機溶剤などの水性媒体）を除去することで製造することができる。原料インクとしては、通常のインクと同様の成分を用いることもできるし、色材を含有する液体（顔料分散液）などの、通常のインクの調製に用いる原材料をそのまま用いることもできる。さらに、希釈液により希釈された際にその溶解や分散を補助するための成分を要しない色材（自己分散顔料）は、そのまま、固体の色材組成物として用いることもできる。固体の色材組成物は、必要に応じて、圧力を付与するなどして押し固めてもよい。液体成分の除去後に押し固める場合には、結合剤を添加してもよい。結合剤としては、通常の水性インクに使用される界面活性剤、水性媒体、樹脂、及びその他の成分などを用いることができる。
【００３２】
色材組成物が固体状である場合、その嵩密度を０．１０ｇ／ｍＬ以上０．５０ｇ／ｍＬ以下とすることが好ましい。固体状の色材組成物を希釈液で希釈した際の希釈性は、以下の二段階に分けて捉えることができる。第一段階は、色材組成物と希釈液を混合した直後に、色材組成物がほぐれるまでの分散性（第一の分散性）である。そして、第二段階は、色材組成物がほぐれた後、色材が通常のインク中での分散状態となるまでの分散性（第二の分散性）である。色材組成物を希釈液で希釈する場合、色材組成物が希釈液に濡れやすいことが好ましい。色材組成物の嵩密度が０．１０ｇ／ｍＬ未満であると、希釈液と混合しても色材組成物が希釈液に浮いた状態になりやすく、希釈性が低下する場合がある。一方、色材組成物の嵩密度が０．５０ｇ／ｍＬ超であると、色材組成物の表面は濡れるが、内部にまで希釈液が浸透しにくくなるので、希釈性が低下する場合がある。
【００３３】
本明細書における色材組成物（固体状の場合）の「嵩密度」は、測定対象の試料を、タップしない（ゆるみ）状態で容器に充填して測定する「ゆるみ嵩密度」である。密度の特定に「ゆるみ嵩密度」を利用するのは、タップしない（過度に押し固められていない）状態での密度を把握することで、実際に希釈する際の密度に近くなり、希釈液による希釈性を精度よく評価することができるからである。「ゆるみ嵩密度」は、日本薬局方３．０１「かさ密度及びタップ密度測定法」の「第１法（メスシリンダーを用いる方法）」に基づいて、粉体を、ふるいを通して自然落下させてメスシリンダーなどの容器（容積１００ｍＬ）に充填した際の密度として測定する。色材組成物の嵩密度は、例えば、原料となる組成物から液体成分を除去した後に押し固める際の圧力を調整することなどにより、所望とする範囲に制御することができる。
【００３４】
色材組成物が固体状である場合、その長さ平均粒子径が０．５ｍｍ以上５．０ｍｍ以下の粒状物であることが好ましい。色材組成物の長さ平均粒子径が５．０ｍｍ超であると、単位質量当たりの表面積が小さいために希釈性（特に、第一の分散性）がやや低下する場合がある。一方、色材組成物の長さ平均粒子径が０．５ｍｍ未満であると、インク収容部に入れる際に舞いやすくなるため、取り扱い性がやや低下する場合がある。色材組成物の長さ平均粒子径は、ＪＩＳ  Ｚ  ８８１５：１９９４に基づき測定することができる。具体的には、振動式ふるい分け装置などを利用して測定することができる。色材組成物の長さ平均粒子径は、例えば、嵩密度と同様に、原料となる組成物から液体成分を除去した後に押し固める際の圧力を調整したり、押し固めた後の固形物をすり潰したりすることなどにより、所望とする範囲に制御することができる。
【００３５】
（希釈液）
希釈液は、色材組成物を希釈してインクジェット用のインクを調製するために用いる。希釈液としては、例えば、色材や必要に応じて用いられる分散剤などの固形分（不揮発成分）を実質的に含有しなくてもよいこと以外は、インクを構成する成分と同様の成分を含有するものを用いることができる。また、他の成分を実質的に含有しない水を希釈液として用いることもできる。
【００３６】
色材組成物が液状である場合、色材組成物及び希釈液を以下のように構成することが好ましい。すなわち、希釈後の水性インクに含有させる色材以外の成分、具体的には、水溶性有機溶剤、及び界面活性剤を色材組成物に含有させるとともに、希釈液として水を用いることが好ましい。このようにすることで、希釈液をインクジェット記録装置に同梱せずとも、ユーザが希釈液としての水を準備すればよく、利便性が高まる。
【００３７】
色材組成物が固体状である場合、色材組成物及び希釈液を以下のように構成することが好ましい。すなわち、希釈後の水性インクに含有させる色材以外の成分、具体的には、水溶性有機溶剤、及び界面活性剤を希釈液に含有させることが好ましい。水溶性有機溶剤や界面活性剤は先に述べたように結合剤としても作用し得るが、親水性が高く、吸湿しやすいので、色材組成物に含有させると変質しやすくなる場合がある。したがって、希釈液に含有させておけば、変質による課題を生じにくくさせることができる。
【００３８】
（水性インク）
本発明の色材組成物を希釈液で希釈することで、インクジェット記録装置で用いるインクジェット用のインクを得ることができる。色材組成物を希釈して得られるインク中の各成分の含有量は、一般的なインクジェット記録方法で用いるインクジェット用の水性インク中の各成分の含有量と同様である。
【００３９】
インク中の色材の含有量（質量％）は、インク全質量を基準として、０．１質量％以上１５．０質量％以下であることが好ましく、１．０質量％以上１０．０質量％以下であることがさらに好ましい。
【００４０】
インク中の水の含有量（質量％）は、インク全質量を基準として、５０．０質量％以上９５．０質量％以下であることが好ましい。インク中の水溶性有機溶剤の含有量（質量％）は、インク全質量を基準として、３．０質量％以上５０．０質量％以下であることが好ましい。また、インク中の界面活性剤の含有量（質量％）は、インク全質量を基準として、０．１質量％以上５．０質量％以下であることが好ましく、０．５質量％以上１．５質量％以下であることがさらに好ましい。
【００４１】
＜インクジェット記録方法＞
本発明のインクジェット記録方法は以下の各工程を有する。すなわち、色材組成物を準備する工程と、インクジェット記録装置のインク収容部内において色材組成物を希釈液で希釈して水性インクを調製する工程と、水性インクをインクジェット記録装置の記録ヘッドから吐出して記録媒体に画像を記録する工程とを有する。インク収容部（メインタンク）内において色材組成物を希釈して得たインクを用いること以外、本発明のインクジェット記録方法で使用するインクジェット記録装置の構成は、従来のインクジェット記録装置の構成と実質的に同等である。
【００４２】
本発明のインクジェット記録方法で用いる色材組成物は希釈性に優れているため、希釈液で希釈しても溶け残りが生じにくい。したがって、色材組成物を希釈液で希釈するには、例えば、インクタンクなどのインク収容部に少量の色材組成物及び希釈液を入れればよい。溶け残りの発生をさらに抑制するため、インク収容部の内容物を撹拌する撹拌機構や、内容物を加温する加温機構などをインクタンクなどのインク収容部に設けることができる。また、インク収容部内においてユーザが撹拌棒などで撹拌してもよい。
【００４３】
本発明のインクジェット記録方法では、メインタンクなどのインクを収容するインク収容部を備えるインクジェット記録装置を使用するとともに、色材組成物をインク収容部に入れた後、さらに希釈液を入れて、インクを調製することが好ましい。すなわち、インク収容部内に、色材組成物及び希釈液をこの順に投入することが好ましい。色材組成物の後で希釈液をインク収容部にすることで、希釈性をより向上させることができる。希釈液の後で色材組成物をインク収容部に入れると、色材組成物と希釈液の組み合わせにもよるが、色材組成物が液面に浮かびやすくなり、希釈性が低下する場合がある。
【００４４】
（インクジェット記録装置）
以下、本発明のインクジェット記録方法で用いるインクジェット記録装置の一例について、図面を参照しつつ説明する。
【００４５】
図１は、インクジェット記録装置の一例を概略的に示す斜視図である。図１に示すインクジェット記録装置は、Ｘ方向（主走査方向）に記録ヘッドを往復走査させて記録動作を行う、いわゆるシリアル方式のインクジェット記録装置である。記録媒体１０１は、搬送ローラ１０７によってＹ方向（副走査方向）へと間欠的に搬送される。記録媒体としては、普通紙などのコート層を有しない記録媒体；光沢紙やマット紙などのコート層を有する記録媒体などを用いることができる。キャリッジ１０３に搭載された記録ユニット１０２は、記録媒体１０１の搬送方向であるＹ方向と直交するＸ方向（主走査方向）に往復走査される。そして、記録媒体１０１のＹ方向への搬送と、記録ユニット１０２のＸ方向への往復走査と、によって記録動作が行われる。
【００４６】
図２は、インク供給系の一例を概略的に示す模式図である。図２に示すように、記録ユニット１０２は、供給されるインクを複数の吐出口から吐出するインクジェット方式の記録ヘッド２０３と、第２インク収容部としてのサブタンク２０２とで構成されている。この記録ユニット１０２は、図１に示すようにキャリッジ１０３に搭載されている。キャリッジ１０３は、Ｘ方向に沿って配置されたガイドレール１０５に沿って移動可能に支持されており、ガイドレール１０５と並行に移動する無端ベルト１０６に固定されている。無端ベルト１０６はモータの駆動力によって往復運動する。無端ベルト１０６の往復運動によって、キャリッジ１０３がＸ方向に往復走査される。
【００４７】
メインタンク収容部１０８の内部には、第１インク収容部としてのメインタンク２０１（図２）が収納される。メインタンク収容部１０８に収納されたメインタンク２０１と、記録ユニット１０２のサブタンク２０２とは、インク供給チューブ１０４によって接続される。メインタンク２０１及びサブタンク２０２の間はインク供給チューブ１０４で直接接続されている構成とすることが好ましい。インクは、メインタンク２０１からインク供給チューブ１０４を介してサブタンク２０２に供給された後、記録ヘッド２０３の吐出口から吐出されるが、これらの部材はいずれもインクの種類に対応した数で設けられる。
【００４８】
メインタンク２０１内に収容されたインク（ハッチングで示す）は、インク供給チューブ１０４を介してサブタンク２０２に供給された後、記録ヘッド２０３へと供給される。メインタンク２０１には、大気連通部としての気体導入チューブ２０４が接続されている。画像の記録によってインクが消費されると、メインタンク２０１からサブタンク２０２にインクが供給され、メインタンク２０１内のインクが減少する。そして、メインタンク２０１内のインクの減少に伴い、その一端が大気に開放されている気体導入チューブ２０４からメインタンク２０１内に空気が導入されることにより、インク供給系においてインクを保持するための内部負圧が略一定に保たれる。
【００４９】
メインタンク２０１のインク最大収容量Ｖ１（ｍＬ）は、サブタンク２０２のインク最大収容量Ｖ２（ｍＬ）に対する比率で、３．０倍以上５０．０倍以下であることが好ましく、５．０倍以上４０．０倍以下であることがさらに好ましい。
【００５０】
メインタンク２０１は、タンク交換の頻度を低減したり、記録可能枚数を多くすることで高い生産性を実現したりするためには、インク最大収容量Ｖ１（ｍＬ）を多くすることが好ましい。具体的には、メインタンク２０１のインク最大収容量Ｖ１（ｍＬ）は、６０．０ｍＬ以上２００．０ｍＬ以下であることが好ましく、６０．０ｍＬ以上１５０．０ｍＬ以下であることがさらに好ましい。また、メインタンク２０１の最大インク充填量は、インク最大収容量を基準として、９５％程度までとすることが好ましい。
【００５１】
サブタンク２０２も、メインタンク２０１からのインク供給の頻度を低減したり、記録ヘッド２０３へのインク充填を安定に行ったりするためには、インク最大収容量Ｖ２（ｍＬ）を多くすることが好ましい。但し、例えば、図１に示すようなシリアル方式として、キャリッジ１０３にサブタンク２０２を搭載する形態を想定すると、サブタンク２０２のインク最大収容量Ｖ２（ｍＬ）は多くし過ぎないことが好ましい。すなわち、あまりに多くのインクがサブタンク２０２に収容された場合、記録ユニット１０２の大型化を招き、キャリッジ１０３の移動速度が低下したり、キャリッジ１０３を移動させる無端ベルト１０６やモータの強度を高めたりする必要が生じる。したがって、サブタンク２０２のインク最大収容量Ｖ２（ｍＬ）は、１．０ｍＬ以上３５．０ｍＬ以下であることが好ましく、２．０ｍＬ以上２０．０ｍＬ以下であることがさらに好ましく、５．０ｍＬ以上１５．０ｍＬ以下であることが特に好ましい。
【００５２】
インク収容部（筺体）は、ポリエステル、ポリカーボネート、ポリプロピレン、ポリエチレン、ポリスチレン、ポリフェニレンエーテルなどの熱可塑性樹脂；熱可塑性樹脂の混合物や改質物などで形成することができる。筺体の内部には、インクを保持するための負圧を発生しうるインク吸収体を配設してもよい。インク吸収体としては、ポリプロピレンやウレタンなどの樹脂製の繊維を圧縮したものが好ましい。また、筺体の内部にインク吸収体を配設せず、筺体の内部にインクを直接収容してもよい。特に、色材組成物と希釈液を混合しやすくするため、メインタンクの内部にはインク吸収体を配設しないことが好ましい。
【００５３】
図２に示す記録ユニット１０２は、記録ヘッド２０３とサブタンク２０２とで構成されている。サブタンクが装着され、かつ、記録ヘッドが組み込まれたヘッドカートリッジである記録ユニットがキャリッジに装着されていてもよい。また、サブタンクと記録ヘッドとが一体的に構成された記録ユニットがキャリッジに装着されていてもよい。図１及び２に示すように、インク収容部であるサブタンク２０２と記録ヘッド２０３とが一体的に構成されたカートリッジ形態の記録ユニットが、キャリッジ１０３に装着されていることが好ましい。なかでも、インク収容部であるサブタンクが熱可塑性樹脂で形成された筺体であるとともに、記録ヘッドを備えた記録素子基板が、放熱板などの他の部材を介在させることなくサブタンクに直接貼り合わされていることが好ましい。
【００５４】
記録ヘッドのインク吐出方式としては、ピエゾ素子などにより力学的エネルギーをインクに付与してインクを吐出する方式や、電気熱変換体などにより熱エネルギーをインクに付与してインクを吐出する方式などを挙げることができる。なかでも、熱エネルギーをインクに付与して吐出する方式を採用することが好ましい。
【実施例】
【００５５】
以下、実施例及び参考例を挙げて本発明をさらに詳細に説明するが、本発明は、その要旨を超えない限り、下記の実施例によって何ら限定されるものではない。成分量に関して「部」及び「％」と記載しているものは特に断らない限り質量基準である。
【００５６】
＜自己分散顔料の準備＞
カーボンブラックのＢＥＴ比表面積は、比表面積測定装置（商品名「ＢＥＲＳＯＲＰ−ＭＡＸ−３２−Ｎ−ＶＰ」、マイクロトラック・ベル製）を使用して測定した。カーボンブラックのＤＢＰ吸油量は、吸油量測定装置（商品名「Ｓ−５００」、あさひ総研製）を使用して測定した。
【００５７】
（顔料分散液１〜５、１２〜１６）
表１に示す種類の顔料（カーボンブラック）３００．０ｇ及び純水２，０００．０ｇをガラス製の簡易型オートクレーブ（商品名「ＴＥＭ−Ｕ１０００Ｎ」、耐圧工業製）に入れて撹拌した。オゾン発生器（商品名「ＫＱＳ−１２０」、コトヒラ工業製）を使用して発生させたオゾンガスを表１に示す流量となるように調整してオートクレーブに導入して１０時間撹拌し、顔料をオゾン酸化処理して分散液を得た。オゾンガスの流量は、カーボンブラックの単位表面積当たりの流量が同一となるよう調整した。得られた分散液に水酸化カリウムを添加してｐＨを８〜９に調整した後、限外ろ過して、自己分散顔料の含有量が１５．０％である顔料分散液１〜５、１２〜１６を得た。使用したカーボンブラックの詳細を以下に示す。
【００５８】
2020007530.tif 000002
【００５９】
（顔料分散液６〜１１）
以下に示す、自己分散顔料が水中に分散された状態の市販の顔料分散液（いずれも、キャボット製の顔料分散液の商品名）を用意し、これらを顔料分散液６〜１１とした。顔料分散液６〜１１中の自己分散顔料の顔料種は有機顔料であり、顔料の含有量はいずれも１５．０％である。
・顔料分散液６：ＣＡＢ−Ｏ−ＪＥＴ２５０Ｃ
・顔料分散液７：ＣＡＢ−Ｏ−ＪＥＴ２６５Ｍ
・顔料分散液８：ＣＡＢ−Ｏ−ＪＥＴ２７０Ｙ
・顔料分散液９：ＣＡＢ−Ｏ−ＪＥＴ４５０Ｃ
・顔料分散液１０：ＣＡＢ−Ｏ−ＪＥＴ４６５Ｍ
・顔料分散液１１：ＣＡＢ−Ｏ−ＪＥＴ４７０Ｙ
【００６０】
（顔料分散液１７）
５００ｍＬのビーカーに、アレンドロン酸ナトリウム（（４−アミノ−１−ヒドロキシブタン−１，１−ジイル）ビスホスホン酸の一ナトリウム塩、Ｚｅｎｔｉｖａ製）３４ｇ（１０４ｍｍｏｌ）、及び純水１５０ｍＬを入れた。濃水酸化ナトリウム水溶液を添加してｐＨを１１に調整し、アレンドロン酸ナトリウムを溶解させた。テトラヒドロフラン１００ｍＬに溶解させたニトロフェニルスルホニルクロライド２５ｇ（１１０ｍｍｏｌ）を滴下した。滴下の際には、水酸化ナトリウム水溶液を添加しながらｐＨを１０〜１１に保持した。滴下後、室温でさらに２時間撹拌した。減圧してテトラヒドロフランを留去した後、ｐＨを４に調整して固体を析出させた。４℃で一晩冷却した後、析出した固体をろ過した。純水で洗浄した後、乾燥させて、（４−（４−アミノベンゼンスルホニルアミノ）−１−ヒドロキシブタン−１，１−ジイル）ビスホスホン酸ナトリウムを得た。
【００６１】
カーボンブラック２０ｇ、（４−（４−アミノベンゼンスルホニルアミノ）−１−ヒドロキシブタン−１，１−ジイル）ビスホスホン酸ナトリウム７ｍｍｏｌ、硝酸２０ｍｍｏｌ、及び純水２００ｍＬを室温下、６，０００ｒｐｍで３０分混合して混合物を得た。カーボンブラックとしては、商品名「ＮＩＰｅｘ１８０ＩＱ」（オリオンエンジニアドカーボンズ製）を用いた。混合には、シルヴァーソン混合機を使用した。得られた混合物に少量の水に溶解させた亜硝酸ナトリウム２０ｍｍｏｌをゆっくり添加した。亜硝酸ナトリウムの添加によって混合物の温度は６０℃に達した。この状態で１時間反応させた。水酸化ナトリウム水溶液を用いて混合物のｐＨを１０に調整した。３０分後、２０容量部の純水を加えて限外ろ過し、分散液を得た。イオン交換法によりナトリウムイオンをカリウムイオンに置換して、自己分散顔料の含有量が１５．０％である顔料分散液１７を得た。この自己分散顔料は、カーボンブラックの粒子表面に下記式（Ａ）で表される基（＊は結合位置を表す）が結合した自己分散顔料である。
【００６２】
2020007530.tif 000003
【００６３】
（顔料分散液１８）
水５．５ｇに濃塩酸５．０ｇを溶かして得た溶液を５℃に冷却し、ｐ−アミノ安息香酸１．５５ｇを加えた。この溶液の入った容器をアイスバスに入れて１０℃以下に冷却し、５℃の水９．０ｇに亜硝酸カリウム２．２ｇを溶かして得た溶液を加えた。１５分間撹拌後、カーボンブラック（商品名「ＮＩＰｅｘ１８０ＩＱ」、オリオンエンジニアドカーボン製）６．０ｇを撹拌下で加え、さらに１５分間撹拌してスラリーを得た。得られたスラリーをろ紙（商品名「標準用濾紙Ｎｏ．２」、アドバンテック製）でろ過し、粒子を十分に水洗し、１１０℃のオーブンで乾燥させた。これにより、カーボンブラックの粒子表面に−Ｃ６Ｈ４−ＣＯＯＫ基が結合した自己分散顔料を得た。適量の水を添加して自己分散顔料の含有量を調整し、自己分散顔料の含有量が１５．０％である顔料分散液１８を得た。
【００６４】
（顔料分散液１９）
水５．５ｇに濃塩酸５．０ｇを溶かして得た溶液を５℃に冷却し、スルファニル酸１．９５ｇを加えた。この溶液の入った容器をアイスバスに入れて１０℃以下に冷却し、５℃の水９．０ｇに亜硝酸カリウム２．２ｇを溶かして得た溶液を加えた。１５分間撹拌後、カーボンブラック（商品名「ＮＩＰｅｘ１８０ＩＱ」、オリオンエンジニアドカーボン製）６．０ｇを撹拌下で加え、さらに１５分間撹拌してスラリーを得た。得られたスラリーをろ紙（商品名「標準用濾紙Ｎｏ．２」、アドバンテック製）でろ過し、粒子を十分に水洗し、１１０℃のオーブンで乾燥させた。これにより、カーボンブラックの粒子表面に−Ｃ６Ｈ４−ＳＯ３Ｋ基が結合した自己分散顔料を得た。適量の水を添加して自己分散顔料の含有量を調整し、自己分散顔料の含有量が１５．０％である顔料分散液１９を得た。
【００６５】
（顔料分散液２０）
水５．５ｇに濃塩酸５．０ｇを溶かして得た溶液を５℃に冷却し、４−アミノフタル酸１．６ｇを加えた。この溶液の入った容器をアイスバスに入れて１０℃以下に冷却し、５℃の水９．０ｇに亜硝酸ナトリウム２．２ｇを溶かして得た溶液を加えた。１５分間撹拌後、カーボンブラック（商品名「ＮＩＰｅｘ１８０ＩＱ」、オリオンエンジニアドカーボン製）６．０ｇを撹拌下で加え、さらに１５分間撹拌してスラリーを得た。得られたスラリーをろ紙（商品名「標準用濾紙Ｎｏ．２」、アドバンテック製）でろ過し、粒子を十分に水洗し、１１０℃のオーブンで乾燥させた。これにより、カーボンブラックの粒子表面に−Ｃ６Ｈ３−（ＣＯＯＮａ）２基が結合した自己分散顔料を得た。適量の水を添加して自己分散顔料の含有量を調整し、自己分散顔料の含有量が１５．０％である顔料分散液２０を得た。
【００６６】
（顔料分散液２１）
特開平８−００３４９８号公報の「実施例１」の記載を参考にして、顔料分散液１２を調製した。具体的には、まず、次亜塩素酸ソーダを用いてカーボンブラック（商品名「ＮＩＰｅｘ１８０ＩＱ」、オリオンエンジニアドカーボン製）を酸化処理して分散液を得た。次いで、イオン交換法により分散液中のナトリウムイオンをカリウムイオンに置換した後、限外ろ過して、自己分散顔料の含有量が１５．０％である顔料分散液２１を得た。
【００６７】
（顔料分散液２２）
スチレン／アクリル酸共重合体を中和当量１となる水酸化ナトリウムを用いてイオン交換水に溶解させ、樹脂の含有量が２０．０％である樹脂分散剤の水溶液を調製した。スチレン／アクリル酸共重合体は、その組成（モル比）がスチレン：アクリル酸＝３３：６７で表される水溶性樹脂であり、重量平均分子量は１０，０００、酸価は２００ｍｇＫＯＨ／ｇである。カーボンブラック（商品名「ＮＩＰｅｘ１８０ＩＱ」、オリオンエンジニアドカーボン製）１５．０部、樹脂分散剤の水溶液３０．０部、及び水５５．０部の混合物をサンドグラインダーに入れ、１時間分散処理した。遠心分離処理して粗大粒子を除去した後、ポアサイズ３．０μｍのミクロフィルター（富士フイルム製）にて加圧ろ過した。適量の水を添加して、顔料の含有量が１５．０％であり、樹脂の含有量が６．０％である顔料分散液２２を得た。
【００６８】
＜液状の色材組成物の調製＞
表２−１及び２−２に示す各成分（単位：％）を混合し、十分に撹拌して液状の色材組成物Ｉ−１〜Ｉ−２２を調製した。表２−１及び２−２中、「サーフィノール４６５」は、エアープロダクツ製のアセチレングリコールのエチレンオキサイド付加物の商品名であり、エチレンオキサイド基の付加モル数が１０の界面活性剤である。
【００６９】
2020007530.tif 000004
【００７０】
2020007530.tif 000005
【００７１】
＜評価（Ｉ）液状の色材組成物＞
（希釈性）
図１に示す主要部の構成を有するとともに、図２に示す構成のインク供給系を組み込んだインクジェット記録装置を用意した。本実施例においては、１／６００インチ×１／６００インチの単位領域（１ピクセル）にインク滴２４ｎｇを付与する条件で記録したベタ画像の記録デューティを１００％と定義した。インクジェット記録装置のメインタンクに、液状の色材組成物と、希釈液としての同量の純水とを、表３に示す順序で投入し、撹拌棒を用いて、泡立たない程度の力で１５秒間撹拌した。メインタンク中のインクの分散状態を確認した後、普通紙（商品名「ＰＢ  ＰＡＰＥＲ」、キヤノン製）に記録デューティが１００％であるベタ画像（２ｃｍ×１５ｃｍ／３ライン）を記録した。記録したベタ画像を目視で確認し、以下に示す評価基準にしたがって希釈性を評価した。本発明においては、以下に示す評価基準で、「Ａ」及び「Ｂ」を許容できるレベル、「Ｃ」を許容できないレベルとした。評価結果を表３に示す。
Ａ：インクに溶け残りがなく、画像に色ムラがなかった。
Ｂ：インクに溶け残りがあり、画像に軽微な色ムラがあった。
Ｃ：インクに溶け残りがあり、記録が乱れる程度の色ムラがあった。
【００７２】
2020007530.tif 000006
【００７３】
＜希釈液、及び固体状の色材組成物の調製＞
（希釈液）
以下に示す各成分（合計９７．０部）を混合し、十分に撹拌して希釈液を調製した。以下に示す成分のうち、「サーフィノール４６５」は、エアープロダクツ製のアセチレングリコールのエチレンオキサイド付加物の商品名であり、エチレンオキサイド基の付加モル数が１０の界面活性剤である。
・グリセリン：１５．０部
・トリエチレングリコール：１０．０部
・サーフィノール４６５：０．５部
・純水：７１．５部
【００７４】
（固体状の色材組成物）
表４に示す顔料分散液をそれぞれ凍結乾燥した後、圧縮して、色材組成物ＩＩ−１〜ＩＩ−３０を得た。得られた色材組成物の嵩密度及び長さ平均粒子径の測定結果を表４に示す。色材組成物の嵩密度は、ふるいを通して自然落下させてメスシリンダーに充填した際の密度として測定した。また、色材組成物の長さ平均粒子径は、振動式ふるい分け方法により測定した。
【００７５】
2020007530.tif 000007
【００７６】
＜評価（ＩＩ）固体状の色材組成物＞
（希釈性）
上記評価（Ｉ）と同様のインクジェット記録装置のメインタンクに表５に示す種類の固体の色材組成物３．００部と、上記で調製した希釈液９７．００部とを、表５に示す投入順序で投入し、撹拌棒を用いて、泡立たない程度の力で３０秒間撹拌した。それ以降、上記評価（Ｉ）と同様にして色材組成物の希釈性を評価した。本発明においては、以下に示す評価基準で、「Ａ」及び「Ｂ」を許容できるレベル、「Ｃ」を許容できないレベルとした。評価結果を表５に示す。
Ａ：色材組成物の溶け残りがなく、画像に色ムラがなかった。
Ｂ：色材組成物の溶け残りがあり、画像に軽微な色ムラがあった。
Ｃ：色材組成物の溶け残りがあり、記録が乱れる程度の色ムラがあった。
【００７７】
2020007530.tif 000008
【図１】
2020007530.tif 000009
【図２】
2020007530.tif 000010